(57)【特許請求の範囲】
【請求項１】
第１基材上にバリア層を有してなる量子ドット用バリアフィルムを選択する際に、下記条件（１）を満たすことを判定条件とする量子ドット用バリアフィルムの選択方法。
＜条件（１）＞
該量子ドット用バリアフィルムは、該量子ドット用バリアフィルムの表面に対して垂直に入射する光の入射角を０度として、入射角を５度ずつ８０度まで変化させ、各入射角において赤に相当する波長の光の透過率ＴＲ、緑に相当する波長の光の透過率ＴＧ、青に相当する波長の光の透過率ＴＢを測定し、
各入射角における赤、緑、青に相当する波長の光の透過率ＴＲ、ＴＧ、ＴＢのうち最大のものを最大透過率Ｔｍａｘとし、各入射角における赤、緑、青に相当する波長の光の透過率ＴＲ、ＴＧ、ＴＢのうち最小のものを最小透過率Ｔｍｉｎとし、該最大透過率Ｔｍａｘと該最小透過率Ｔｍｉｎとの差分である透過率差Ｄを算出し、
該透過率差Ｄのうち最大である最大透過率差Ｄｍａｘと該透過率差Ｄのうち最小である最小透過率差Ｄｍｉｎとの差分である最大変化Ｖｍａｘが５．０％以下である。
【請求項２】
下記条件（２）を満たす請求項１に記載の量子ドット用バリアフィルムの選択方法。
＜条件（２）＞
前記量子ドット用バリアフィルムの表面に対して垂直に入射する光の入射角を０度として、入射角を５度ずつ８０度まで変化させ、ＣＩＥ １９３１ 標準色系のｘ値及びｙ値を測定し、各入射角のｘ値及びｙ値から入射角０度のｘ値及びｙ値を減じた色度差Δｘ及び色度差Δｙを算出し、色度差Δｘ及び色度差Δｙの標準偏差が２．０×１０−３以下である。
【請求項３】
前記バリア層の膜厚が、５〜３０ｎｍである請求項１又は２に記載の量子ドット用バリアフィルムの選択方法。
【請求項４】
前記量子ドット用バリアフィルムが、前記バリア層上に光学調整層を有してなる請求項１〜３のいずれか１項に記載の量子ドット用バリアフィルムの選択方法。
【請求項５】
前記光学調整層の最小膜厚に対する最大膜厚の比率が、１１５〜１３５％である請求項４に記載の量子ドット用バリアフィルムの選択方法。
【請求項６】
前記光学調整層の膜厚が、１００〜３００ｎｍである請求項４又は５に記載の量子ドット用バリアフィルムの選択方法。
【請求項７】
第１基材上にバリア層を有してなる量子ドット用バリアフィルムであって、下記条件（１）を満たす量子ドット用バリアフィルム。
＜条件（１）＞
該量子ドット用バリアフィルムは、該量子ドット用バリアフィルムの表面に対して垂直に入射する光の入射角を０度として、入射角を５度ずつ８０度まで変化させ、各入射角において赤に相当する波長の光の透過率ＴＲ、緑に相当する波長の光の透過率ＴＧ、青に相当する波長の光の透過率ＴＢを測定し、
各入射角における赤、緑、青に相当する波長の光の透過率ＴＲ、ＴＧ、ＴＢのうち最大のものを最大透過率Ｔｍａｘとし、各入射角における赤、緑、青に相当する波長の光の透過率ＴＲ、ＴＧ、ＴＢのうち最小のものを最小透過率Ｔｍｉｎとし、該最大透過率Ｔｍａｘと該最小透過率Ｔｍｉｎとの差分である透過率差Ｄを算出し、
該透過率差Ｄのうち最大である最大透過率差Ｄｍａｘと該透過率差Ｄのうち最小である最小透過率差Ｄｍｉｎとの差分である最大変化Ｖｍａｘが５．０％以下である。
【請求項８】
下記条件（２）を満たす請求項７に記載の量子ドット用バリアフィルム。
＜条件（２）＞
前記量子ドット用バリアフィルムの表面に対して垂直に入射する光の入射角を０度として、入射角を５度ずつ８０度まで変化させ、ＣＩＥ １９３１ 標準色系のｘ値及びｙ値を測定し、各入射角のｘ値及びｙ値から入射角０度のｘ値及びｙ値を減じた色度差Δｘ及び色度差Δｙを算出し、色度差Δｘ及び色度差Δｙの標準偏差が２．０×１０−３以下である。
【請求項９】
前記バリア層の膜厚が、５〜３０ｎｍである請求項７又は８に記載の量子ドット用バリアフィルム。
【請求項１０】
前記量子ドット用バリアフィルムが、前記バリア層上に光学調整層を有してなる請求項７〜９のいずれか１項に記載の量子ドット用バリアフィルム。
【請求項１１】
前記光学調整層の最小膜厚に対する最大膜厚の比率が、１１５〜１３５％である請求項１０に記載の量子ドット用バリアフィルム。
【請求項１２】
前記光学調整層の膜厚が、１００〜３００ｎｍである請求項１０又は１１に記載の量子ドット用バリアフィルム。
【請求項１３】
一次光を吸収して二次光を放出する量子ドットを含む量子ドット含有層と、前記量子ドット含有層の光出射側の面上又は両面上に設けられた量子ドット用バリアフィルムとを備える量子ドットシートであって、前記量子ドット用バリアフィルムが請求項１〜６のいずれか１項に記載の量子ドット用バリアフィルム選択方法により選択された量子ドットシート。
【請求項１４】
一次光を吸収して二次光を放出する量子ドットを含む量子ドット含有層と、前記量子ドット含有層の光出射側の面上又は両面上に設けられた量子ドット用バリアフィルムとを備える量子ドットシートであって、前記量子ドット用バリアフィルムが請求項７〜１２のいずれか１項に記載の量子ドット用バリアフィルムである量子ドットシート。
【請求項１５】
一次光を放出する少なくとも１つの光源と、前記光源に隣接して配置され、導光又は拡散のための光学板と、前記光学板の光出射側に配置された量子ドットシートとを備えたバックライトにおいて、前記量子ドットシートが請求項１３又は１４に記載の量子ドットシートであるバックライト。
【請求項１６】
前記光源は、ＬＥＤ光源である請求項１５に記載のバックライト。
【請求項１７】
請求項１５又は１６に記載のバックライトを備える液晶表示装置。
【発明の詳細な説明】
【技術分野】
【０００１】
本発明は、量子ドット用バリアフィルムの選択方法、量子ドット用バリアフィルム、量子ドットシート、バックライト及び液晶表示装置に関する。
【背景技術】
【０００２】
液晶ディスプレイバックライト及び照明装置等の白色ＬＥＤ光源を用いた発光装置の高発光効率化、高演色化に向けた開発が進んでいる。近年、このような発光装置を実現するため、青色光を放出する青色ＬＥＤと、半導体微粒子からなる量子ドット蛍光体（以下、「量子ドット」と称す）とを組み合わせた発光装置の開発が行われている。
【０００３】
量子ドットは、例えば、ＣｄＳｅであるコアとＺｎＳであるシェルにより構成される半導体微粒子と、シェルの周辺を覆うリガンドにより構成されるナノサイズの化合物半導体微粒子である。量子ドットは、その粒子径が化合物半導体の励起子のボーア半径よりも小さいため、量子閉じ込め効果が現れる。そのため、量子ドットの発光効率は、従来用いられている希土類イオンを賦活剤とする蛍光体（希土類蛍光体）よりも高く、９０％以上の高発光効率を実現することができる。また、量子ドットの発光波長は、このように量子化された化合物半導体微粒子のバンドギャップエネルギーにより決まるため、量子ドットの粒径を変化させることで任意の発光波長、すなわち任意の発光スペクトルを得ることができる。これらの量子ドット蛍光体を青色ＬＥＤと組み合わせることで、高発光効率で高演色性の白色ＬＥＤ光源を実現することが可能とされている（例えば、特許文献１〜３参照）。
【０００４】
量子ドットの有効寿命は、用途と動作条件に大きく依存する複雑な問題である。量子ドットを劣化させる要因としては、量子ドットが酸化すること、量子ドットに対する熱及び光束が高くなること等が挙げられる。基本的に、量子ドットを最も急速に劣化させる要因は酸化である。そこで、量子ドットの劣化を防止するために、量子ドットを含有する量子ドット含有層の一方の面上又は両面上に、耐酸素性や耐湿性を有する樹脂及びガラス等のバリアフィルムを配置した発光装置が提案されている。
【０００５】
しかし、量子ドット含有層上にバリアフィルムを備える発光装置は、視認する角度により、大きく色味が変化してしまうことがあり、視認性が悪化してしまう問題を生じることがある。
【先行技術文献】
【特許文献】
【０００６】
【特許文献１】国際公開第２０１２／１３２２３９号
【特許文献２】特開２０１５−１８１３１号公報
【特許文献３】特開２０１５−２８１３９号公報
【発明の開示】
【発明が解決しようとする課題】
【０００７】
本発明は、上記問題に鑑み、角度による色味の変化を抑制することができる量子ドット用バリアフィルムの選択方法、量子ドット用バリアフィルム、量子ドットシート、バックライト及び液晶表示装置を提供することを目的とする。
【課題を解決するための手段】
【０００８】
上記課題を解決するために、本発明者らは鋭意研究した結果、量子ドット用バリアフィルムは、赤、緑、青に相当する波長の透過率が入射角によって異なり、赤、緑、青の透過率のバランスが崩れると色味の変化が生じることを見出した。そして、本発明者らは、量子ドット用バリアフィルムとして特定のものを用いることにより、上記課題を解決することを見出した。すなわち、本発明は、以下の［１］〜［１７］の量子ドット用バリアフィルム、量子ドットシート、バックライト及び液晶表示装置を提供する。
［１］第１基材上にバリア層を有してなる量子ドット用バリアフィルムを選択する際に、下記条件（１）を満たすことを判定条件とする量子ドット用バリアフィルムの選択方法。
＜条件（１）＞
該量子ドット用バリアフィルムは、該量子ドット用バリアフィルムの表面に対して垂直に入射する光の入射角を０度として、入射角を５度ずつ８０度まで変化させ、各入射角において赤に相当する波長の光の透過率ＴＲ、緑に相当する波長の光の透過率ＴＧ、青に相当する波長の光の透過率ＴＢを測定し、
各入射角における赤、緑、青に相当する波長の光の透過率ＴＲ、ＴＧ、ＴＢのうち最大のものを最大透過率Ｔｍａｘとし、各入射角における赤、緑、青に相当する波長の光の透過率ＴＲ、ＴＧ、ＴＢのうち最小のものを最小透過率Ｔｍｉｎとし、該最大透過率Ｔｍａｘと該最小透過率Ｔｍｉｎとの差分である透過率差Ｄを算出し、
該透過率差Ｄのうち最大である最大透過率差Ｄｍａｘと該透過率差Ｄのうち最小である最小透過率差Ｄｍｉｎとの差分である最大変化Ｖｍａｘが５．０％以下である。
［２］下記条件（２）を満たす上記［１］に記載の量子ドット用バリアフィルムの選択方法。
＜条件（２）＞
前記量子ドット用バリアフィルムの表面に対して垂直に入射する光の入射角を０度として、入射角を５度ずつ８０度まで変化させ、ＣＩＥ １９３１ 標準色系のｘ値及びｙ値を測定し、各入射角のｘ値及びｙ値から入射角０度のｘ値及びｙ値を減じた色度差Δｘ及び色度差Δｙを算出し、色度差Δｘ及び色度差Δｙの標準偏差が２．０×１０−３以下である。
［３］前記バリア層の膜厚が、５〜３０ｎｍである上記［１］又は［２］に記載の量子ドット用バリアフィルムの選択方法。
［４］前記量子ドット用バリアフィルムが、前記バリア層上に光学調整層を有してなる上記［１］〜［３］のいずれかに記載の量子ドット用バリアフィルムの選択方法。
［５］前記光学調整層の最小膜厚に対する最大膜厚の比率が、１１５〜１３５％である上記［４］に記載の量子ドット用バリアフィルムの選択方法。
［６］前記光学調整層の膜厚が、１００〜３００ｎｍである上記［４］又は［５］に記載の量子ドット用バリアフィルムの選択方法。
［７］第１基材上にバリア層を有してなる量子ドット用バリアフィルムであって、下記条件（１）を満たす量子ドット用バリアフィルム。
＜条件（１）＞
該量子ドット用バリアフィルムは、該量子ドット用バリアフィルムの表面に対して垂直に入射する光の入射角を０度として、入射角を５度ずつ８０度まで変化させ、各入射角において赤に相当する波長の光の透過率ＴＲ、緑に相当する波長の光の透過率ＴＧ、青に相当する波長の光の透過率ＴＢを測定し、
各入射角における赤、緑、青に相当する波長の光の透過率ＴＲ、ＴＧ、ＴＢのうち最大のものを最大透過率Ｔｍａｘとし、各入射角における赤、緑、青に相当する波長の光の透過率ＴＲ、ＴＧ、ＴＢのうち最小のものを最小透過率Ｔｍｉｎとし、該最大透過率Ｔｍａｘと該最小透過率Ｔｍｉｎとの差分である透過率差Ｄを算出し、
該透過率差Ｄのうち最大である最大透過率差Ｄｍａｘと該透過率差Ｄのうち最小である最小透過率差Ｄｍｉｎとの差分である最大変化Ｖｍａｘが５．０％以下である。
［８］下記条件（２）を満たす上記［７］に記載の量子ドット用バリアフィルム。
＜条件（２）＞
前記量子ドット用バリアフィルムの表面に対して垂直に入射する光の入射角を０度として、入射角を５度ずつ８０度まで変化させ、ＣＩＥ １９３１ 標準色系のｘ値及びｙ値を測定し、各入射角のｘ値及びｙ値から入射角０度のｘ値及びｙ値を減じた色度差Δｘ及び色度差Δｙを算出し、色度差Δｘ及び色度差Δｙの標準偏差が２．０×１０−３以下である。
［９］前記バリア層の膜厚が、５〜３０ｎｍである上記［７］又は［８］に記載の量子ドット用バリアフィルム。
［１０］前記量子ドット用バリアフィルムが、前記バリア層上に光学調整層を有してなる上記［７］〜［９］のいずれかに記載の量子ドット用バリアフィルム。
［１１］前記光学調整層の最小膜厚に対する最大膜厚の比率が、１１５〜１３５％である上記［１０］に記載の量子ドット用バリアフィルム。
［１２］前記光学調整層の膜厚が、１００〜３００ｎｍである上記［１０］又は［１１］に記載の量子ドット用バリアフィルム。
［１３］一次光を吸収して二次光を放出する量子ドットを含む量子ドット含有層と、前記量子ドット含有層の光出射側の面上又は両面上に設けられた量子ドット用バリアフィルムとを備える量子ドットシートであって、前記量子ドット用バリアフィルムが上記［１］〜［６］のいずれかに記載の量子ドット用バリアフィルム選択方法により選択された量子ドットシート。
［１４］一次光を吸収して二次光を放出する量子ドットを含む量子ドット含有層と、前記量子ドット含有層の光出射側の面上又は両面上に設けられた量子ドット用バリアフィルムとを備える量子ドットシートであって、前記量子ドット用バリアフィルムが上記［７］〜［１２］のいずれかに記載の量子ドット用バリアフィルムである量子ドットシート。
［１５］一次光を放出する少なくとも１つの光源と、前記光源に隣接して配置され、導光又は拡散のための光学板と、前記光学板の光出射側に配置された量子ドットシートとを備えたバックライトにおいて、前記量子ドットシートが上記［１３］又は［１４］に記載の量子ドットシートであるバックライト。
［１６］前記光源は、ＬＥＤ光源である上記［１５］に記載のバックライト。
［１７］上記［１５］又は［１６］に記載のバックライトを備える液晶表示装置。
【発明の効果】
【０００９】
本発明によれば、角度による色味の変化を抑制することができる量子ドット用バリアフィルムの選択方法、量子ドット用バリアフィルム、量子ドットシート、バックライト及び液晶表示装置を提供することができる。
【図面の簡単な説明】
【００１０】
【図１】本発明の量子ドット用バリアフィルムの模式的断面図（その１）である。
【図２】本発明の量子ドット用バリアフィルムの模式的断面図（その２）である。
【図３】本発明の量子ドットシートの模式的断面図である。
【図４】本発明のエッジライト型のバックライトの模式的上面図である。
【図５】本発明の直下型のバックライトの模式的断面図である。
【図６】本発明の液晶表示装置の模式的断面図である。
【図７】実施例１の量子ドット用バリアフィルムにおける入射角と透過率の関係を示すグラフである。
【図８】比較例１の量子ドット用バリアフィルムにおける入射角と透過率の関係を示すグラフである。
【図９】実施例１の量子ドット用バリアフィルムにおける入射角と色度差の関係を示すグラフである。
【図１０】比較例１の量子ドット用バリアフィルムにおける入射角と色度差の関係を示すグラフである。
【発明を実施するための形態】
【００１１】
以下、本発明の量子ドット用バリアフィルム、量子ドットシート、バックライト及び液晶表示装置について図面を参照して詳細に説明する。なお、本発明の説明に用いる図面において、各要素のサイズ（厚み、幅、高さ等）は説明のために必要に応じて拡大あるいは縮小されたものであって、実際の量子ドット用バリアフィルム、量子ドットシート、バックライト及び液晶表示装置の各要素のサイズを反映したものではない。
【００１２】
［量子ドット用バリアフィルムの選択方法］
本発明の量子ドット用バリアフィルムの選択方法は、第１基材上にバリア層を有してなる量子ドット用バリアフィルムを選択する際に、下記条件（１）を満たすことを判定条件とする。
【００１３】
＜条件（１）＞
量子ドット用バリアフィルムは、量子ドット用バリアフィルムの表面に対して垂直に入射する光の入射角を０度として、入射角を５度ずつ８０度まで変化させ、各入射角において赤に相当する波長の光の透過率ＴＲ、緑に相当する波長の光の透過率ＴＧ、青に相当する波長の光の透過率ＴＢを測定し、
各入射角における赤、緑、青に相当する波長の光の透過率ＴＲ、ＴＧ、ＴＢのうち最大のものを最大透過率Ｔｍａｘとし、各入射角における赤、緑、青に相当する波長の光の透過率ＴＲ、ＴＧ、ＴＢのうち最小のものを最小透過率Ｔｍｉｎとし、該最大透過率Ｔｍａｘと該最小透過率Ｔｍｉｎとの差分である透過率差Ｄを算出し、
該透過率差Ｄのうち最大である最大透過率差Ｄｍａｘと該透過率差Ｄのうち最小である最小透過率差Ｄｍｉｎとの差分である最大変化Ｖｍａｘが５．０％以下である。
【００１４】
量子ドット用バリアフィルムは、最大変化Ｖｍａｘが５．０％以下であることによって、色味の変化を抑制することができる。量子ドット用バリアフィルムは、色味の抑制という観点から、最大変化Ｖｍａｘが４．０％以下であることがより好ましく、３．０％以下であることがさらに好ましい。
量子ドット用バリアフィルムの最大変化Ｖｍａｘが５．０％を超える場合は、角度による色味が変化してしまい、液晶表示装置に用いるフィルムとして好ましくない。角度による色味の変化が生じるのは、バリア層及び光学調整層が可視光波長オーダーなので、入射角による光学距離の変化による干渉が、波長により異なることが理由であると考えられ、入射角度が大きいとより顕著になる。
【００１５】
本発明の量子ドット用バリアフィルムの選択方法は、下記条件（２）を満たすことが好ましい。
＜条件（２）＞
量子ドット用バリアフィルムの表面に対して垂直に入射する光の入射角を０度として、入射角を５度ずつ８０度まで変化させ、ＣＩＥ １９３１ 標準色系のｘ値及びｙ値を測定し、各入射角のｘ値及びｙ値から入射角０度のｘ値及びｙ値を減じた色度差Δｘ及び色度差Δｙを算出し、色度差Δｘ及び色度差Δｙの標準偏差が２．０×１０−３以下である。
【００１６】
色度差Δｘ及び色度差Δｙの標準偏差は、１．５×１０−３以下であることがより好ましく、１．２×１０−３以下であることがさらに好ましい。色度差Δｘ及び色度差Δｙの標準偏差が上記範囲であることで、角度による色味の変化を抑制することができる。
なお、ｘ値及びｙ値の測定は、量子ドット用バリアフィルムを通過後の光を測定し、視野角、光源、測定波長を以下の条件とすることが好ましい。 
視野角；２度、光源；Ｄ６５、測定波長；３８０〜７８０ｎｍを０．５ｎｍ間隔
【００１７】
［量子ドット用バリアフィルム］
本発明の量子ドット用バリアフィルム１０は、図１に示すように、第１基材１上にバリア層２を有し、上記条件（１）を満たす。そして、本発明の量子ドット用バリアフィルム１０は、上記条件（２）を満たすことが好ましい。
【００１８】
第１基材１は、特に制限されないが、光透過性、平滑性、耐熱性を備え、機械的強度に優れたものであることが好ましい。このような透明基材としては、ポリエステル、トリアセチルセルロース（ＴＡＣ）、セルロースジアセテート、セルロースアセテートブチレート、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、アクリル、ポリカーボネート、ポリウレタン及び非晶質オレフィン（Ｃｙｃｌｏ−Ｏｌｅｆｉｎ−Ｐｏｌｙｍｅｒ：ＣＯＰ）等のプラスチックフィルムが挙げられる。
上記の中でも、機械的強度や寸法安定性の観点からは、延伸加工、特に二軸延伸加工されたポリエステル（ポリエチレンテレフタレート、ポリエチレンナフタレート）が好ましい。
【００１９】
第１基材１の厚さは、耐候性、機械的強度、取り扱い性、薄膜化及び軽量化の観点から、１０〜２００μｍが好ましく、２０〜１５０μｍがより好ましく、３０〜１００μｍがさらに好ましい。
第１基材１の表面には、接着性向上のために、コロナ放電処理、酸化処理等の物理的な処理の他、アンカー剤又はプライマーと呼ばれる塗料の塗布を予め行ってもよい。
【００２０】
第１基材１の屈折率は、光学特性の観点から、１．４０〜１．７５であることが好ましく、１．５０〜１．７０であることがより好ましく、１．５５〜１．６５であることがさらに好ましい。
屈折率は、例えば、反射光度計により測定した反射スペクトルと、フレネル係数を用いた多層薄膜の光学モデルから算出した反射スペクトルとのフィッティングにより算出することができる。
【００２１】
バリア層２は、透光性を有し、後述する量子ドットシートに酸素ガス及び水蒸気が到達するのを阻止する低い酸素透過度及び水蒸気透過度を有する層である。
バリア層２としては、無機物又は無機酸化物からなるものであることが好ましく、無機物もしくは無機酸化物の蒸着膜からなるものであることがより好ましい。バリア層２としての蒸着膜は、公知の無機物又は無機酸化物を用いて、公知の方法により形成することができ、その組成及び形成方法は特に限定されない。バリア層２は、単層でもよく、２層以上有してもよい。バリア層２を２層以上有する場合、それぞれが、同一の組成であってもよいし、異なる組成であってもよい。
【００２２】
蒸着膜の材料は、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の無機物、又はこれらの酸化物等、さらにはこれらに有機物が配合されたものが挙げられる。
【００２３】
無機酸化物の表記は、例えば、ＳｉＯＸ、ＡｌＯＸ等のようにＭＯＸ（ただし、式中、Ｍは、無機元素を表し、Ｘの値は、無機元素によってそれぞれ範囲が異なる。）で表される。Ｘの値の範囲としては、Ｓｉは０〜２、Ａｌは０〜１．５、Ｍｇは０〜１、Ｃａは０〜１、Ｋは０〜０．５、Ｓｎは０〜２、Ｎａは０〜０．５、Ｂは０〜１、５、Ｔｉは０〜２、Ｐｂは０〜１、Ｚｒは０〜２、Ｙは０〜１．５の範囲の値をとることができる。上記において、Ｘ＝０の場合、完全な無機単体（純物質）であり、透明ではないので含まない。また、Ｘの範囲の上限は、完全に酸化した値である。
【００２４】
バリア層２として、上記のような無機物又は無機酸化物の蒸着膜を使用する場合、膜厚（平均）は、使用する無機物又は無機酸化物の種類等によって異なるが、厚ければバリア性は向上するが、ひび割れによる性能劣化、着色及びコストダウンの観点からは薄いほうが好ましい。バリア層２の膜厚は、例えば、１μｍ以下で任意に選択して形成することで、量子ドット用バリアフィルムの色味の角度依存性を改善することに寄与することができ、５〜３０ｎｍであることが好ましく、７〜２５ｎｍであることがより好ましく、１０〜２０ｎｍであることがさらに好ましい。
【００２５】
バリア層２、及び、後述する光学調整層３の厚みは、例えば、走査型電子顕微鏡（ＳＥＭ）、透過型電子顕微鏡（ＴＥＭ）又は走査透過型電子顕微鏡（ＳＴＥＭ）を用いて撮影した断面の画像から２０箇所の厚みを測定し、２０箇所の値の平均値から算出できる。測定する膜厚がμｍオーダーの場合、ＳＥＭを用いることが好ましく、ｎｍオーダーの場合、ＴＥＭ又はＳＴＥＭを用いることが好ましい。ＳＥＭの場合、加速電圧は１〜１０ｋＶ、倍率は１０００〜７０００倍とすることが好ましく、ＴＥＭ又はＳＴＥＭの場合、加速電圧は１０〜３０ｋＶ、倍率は５万〜３０万倍とすることが好ましい。
【００２６】
バリア層２の屈折率は、光学特性の観点から、１．３０〜１．７５であることが好ましく、１．３５〜１．７０であることがより好ましく、１．４０〜１．５５であることがさらに好ましい。
【００２７】
バリア層２としての蒸着膜の形成方法としては、例えば、真空蒸着法、スパッタリング法及びイオンプレ−ティング法等の物理気相成長法（ＰＶＤ法）、あるいは、プラズマ化学気相成長法、熱化学気相成長法及び光化学気相成長法等の化学気相成長法（ＣＶＤ法）等が挙げられる。
なお、バリア層２は、第１基板１との接着を容易にするため、第１基板１上に設けられたプライマー層（図示せず）上に設けることが好適である。
【００２８】
本発明の量子ドット用バリアフィルム１０は、図２に示すように、バリア層２上に光学調整層３を有してなる構成とすることが好ましい。
また、本発明の量子ドット用バリアフィルム１０は、例えば、図２に示すように、光学調整層３上に接着層４を介して第２基材５を有してなる構成とすることが好ましい。
【００２９】
光学調整層３は、透光性を有し、バリア層２の入射角による光学距離の変化による干渉を緩和するための層である。光学調整層３が入射角による光学距離の変化による干渉を緩和することで、色味の変化を抑制することができる。
【００３０】
光学調整層３は、有機化合物で構成されていてもよく、無機化合物で構成されていてもよく、さらに有機無機ハイブリッドで構成されていてもよい。光学調整層３としては、例えば、金属アルコキシド及びその加水分解物から選ばれる少なくとも１種を好適に採用することができる。金属アルコキシドは、加水分解性を有するものの中から適宜選択して用いることができ、例えば、下記一般式（Ａ）で表されるものが挙げられる。
（Ｒｘ）ｎＭ（ＯＲＹ）(ｍ-ｎ)・・・（Ａ）
（一般式（Ａ）中、Ｍは金属原子である。Ｒｘは炭素数１〜８の有機基を表す。ＲYは、炭素数１〜１２のアルキル基を表し、ｍは金属原子Ｍの価数であり、ｎは０以上、ｍ以下の整数である。Ｒx及びＲYが複数ある場合、複数あるＲｘ、及び複数あるＲＹは、互いに同一であっても異なっていてもよい。）
有機基とは、炭素原子を１個以上有する基をいう。Ｒｘにおける有機基としては、アルキル基又はフェニル基であることが好ましく、該アルキル基及びフェニル基は、更に置換基を有していてもよい。該置換基としては、例えば、フッ素、塩素、臭素等のハロゲン原子、アミノ基、エポキシ基等が挙げられる。また、上記アルキル基は二重結合を有していてもよい。
ＲＹは、炭素数１〜１２のアルキル基を表し、当該アルキル基中の水素原子が、フッ素、塩素、臭素等のハロゲン原子に置換されていてもよい。
【００３１】
光学調整層３の形成方法は、特に制限されないが、生産性及びコストダウンの要求の観点から、ウェットコート法による公知の方法の中から適宜選択することが好ましい。ウェットコート法の具体例としては、例えば、ディップコート法、エアーナイフコート法、カーテンコート法、ロールコート法、ワイヤーバーコート法、グラビアコート法、ダイコート法、ブレードコート法、マイクログラビアコート法、スプレーコート法、スピンコート法、コンマコート法等が挙げられる。
【００３２】
光学調整層３の膜厚は、使用する材料の種類等によって異なるが、バリア層２による干渉の作用と相対する作用を有するような膜厚とすればよく、例えば、１００〜３００ｎｍの範囲内で任意に選択して形成することができ、１２５〜２７５ｎｍであることがより好ましく、１５０〜２５０ｎｍであることがさらに好ましい。
【００３３】
光学調整層３は、膜厚を測定した２０点のうちの最小膜厚に対する最大膜厚の比率が、１１５〜１３５％であることが好ましく、１２０〜１３５％であることがより好ましく、１２５〜１３５％であることがさらに好ましい。光学調整層３の最小膜厚に対する最大膜厚の比率は、入射角による光学距離が場所により異なることで、干渉による着色がシャッフルされ、より着色を緩和することができるという観点から、ある程度大きい方が好ましい。
【００３４】
光学調整層３の屈折率は、バリア層２と異なることを要する。当該観点から、光学調整層３の屈折率は、１．３０〜１．７５であることが好ましく、１．３５〜１．７０であることがより好ましく、１．４０〜１．５５であることがさらに好ましい。
【００３５】
第２基材５は、第１基材１と同様のものを用いることができる。
第２基材５の膜厚は、第１基材１と同様とすることができ、１０〜２００μｍが好ましく、２０〜１５０μｍがより好ましく、３０〜１００μｍがさらに好ましい。
【００３６】
第２基材５の屈折率は、光学特性の観点から、１．４０〜１．７５であることが好ましく、１．５０〜１．７０であることがより好ましく、１．５５〜１．６５であることがさらに好ましい。
【００３７】
光学調整層３と第２基材５との間には、光学調整層３及び第２基材５の接着性を向上させるための接着層４が設けられていることが好ましい。
接着層４には、公知の材料及び形成法を採用することができる。例えば、ウレタン系、アクリレート系及びエポキシ系等の感光性樹脂組成物、或いは熱可塑性樹脂組成物の塗布によって形成することができる。
【００３８】
本発明の量子ドット用バリアフィルム１０によれば、構成する層の調整により、角度による色味の変化を抑制することができる。
なお、本発明の量子ドット用バリアフィルム１０は、角度による色味の変化をより抑制するために、光拡散層を有するフィルムを単独あるいは適宜組み合わせて使用することができる。
【００３９】
［量子ドットシート］
本発明の量子ドットシート２０は、図３に示すように、量子ドット含有層１１と、量子ドット含有層１１の光出射側の面上又は両面上に設けられた量子ドット用バリアフィルム１０とを備える。
【００４０】
量子ドット含有層１１は、一次光を吸収して二次光を放出する量子ドット及びバインダー樹脂を含むものである。
量子ドットとしては、青に相当する波長の一次光を吸収して赤に相当する波長の二次光を放出する第１量子ドット、及び青に相当する波長の一次光を吸収して緑に相当する波長の二次光を放出する第２量子ドットの少なくとも一種を含むことが好ましく、第１量子ドット及び第２量子ドットの両方を含むことがより好ましい。
青に相当する波長の一次光は、ピーク波長が３８０〜４８０ｎｍの範囲であることが好ましく、ピーク波長が４３０〜４７０ｎｍであることがより好ましい。また、緑に相当する波長の二次光は、ピーク波長が４９５〜５７０ｎｍの範囲であることが好ましく、ピーク波長が５１０〜５５０ｎｍであることがより好ましい。赤に相当する波長の二次光は、ピーク波長が６２０〜７５０ｎｍの範囲であることが好ましく、ピーク波長が６２０〜６５０ｎｍであることがより好ましい。
量子ドット含有層１１の厚さは、角度による色味変化の抑制の観点から、１〜１５０μｍであることが好ましく、１〜１００μｍであることがより好ましく、１〜７０μｍであることがさらに好ましい。
【００４１】
量子ドット（第１量子ドット及び第２量子ドット）について、以下に説明する。
量子ドット（Quantum dot）は、半導体のナノメートルサイズの微粒子で、電子や励起子がナノメートルサイズの小さな結晶内に閉じ込められる量子閉じ込め効果（量子サイズ効果）により、特異的な光学的、電気的性質を示し、半導体ナノ粒子とか、半導体ナノ結晶とも呼ばれるものである。
量子ドットは、半導体のナノメートルサイズの微粒子であり、量子閉じ込め効果（量子サイズ効果）を生じる材料であれば特に限定されない。例えば、既に述べたような、自らの粒径によって発光色が規制される半導体微粒子と、ドーパントを有する半導体微粒子がある。本発明における量子ドットとしては、自らの粒径によって発光色が規制される半導体微粒子及びドーパントを有する半導体微粒子のいずれも用いることができ、共に優れた色純度を得ることができる。
【００４２】
量子ドットは、その粒径により発光色を異にするものであり、例えば、ＣｄＳｅからなるコアのみから構成される量子ドットの場合、粒径が２．３ｎｍ、３．０ｎｍ、３．８ｎｍ、４．６ｎｍの時の蛍光スペクトルのピーク波長は、５２８ｎｍ、５７０ｎｍ、５９２ｎｍ、６３７ｎｍである。つまり、赤に相当する波長の二次光を放出する量子ドットの粒径は４．６ｎｍであり、緑に相当する波長の二次光を放出する量子ドットの粒径は２．３ｎｍである。
なお、量子ドット含有層中に、赤に相当する波長の二次光を放出する量子ドット、及び緑に相当する波長の二次光を放出する量子ドット以外の量子ドットを含有してもよい。
量子ドットの含有量は、量子ドット含有層の厚み、バックライトにおける光のリサイクル率、目的とする色味等に応じて適宜調整する。
【００４３】
量子ドットのコアとなる材料として具体的には、ＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族半導体化合物、ＡｌＮ、ＡｌＰ、ＡｌＡｓ、ＡｌＳｂ、ＧａＡｓ、ＧａＰ、ＧａＮ、ＧａＳｂ、ＩｎＮ、ＩｎＡｓ、ＩｎＰ、ＩｎＳｂ、ＴｉＮ、ＴｉＰ、ＴｉＡｓ及びＴｉＳｂのようなＩＩＩ−Ｖ族半導体化合物、Ｓｉ、Ｇｅ及びＰｂのようなＩＶ族半導体、等の半導体化合物又は半導体を含有する半導体結晶を例示できる。また、ＩｎＧａＰのような３元素以上を含んだ半導体化合物を含む半導体結晶を用いることもできる。
さらに、ドーパントを有する半導体微粒子からなる量子ドットとしては、上記半導体化合物に、Ｅｕ３＋、Ｔｂ３＋、Ａｇ＋、Ｃｕ＋のような希土類金属のカチオン又は遷移金属のカチオンをドープしてなる半導体結晶を用いることもできる。
量子ドットのコアとなる材料としては、作製の容易性、可視域での発光を得られる粒径の制御性、蛍光量子収率の観点から、ＣｄＳ、ＣｄＳｅ、ＣｄＴｅ、ＩｎＰ、ＩｎＧａＰ等の半導体結晶が好適である。
【００４４】
量子ドットは、１種の半導体化合物からなるものであっても、２種以上の半導体化合物からなるものであってもよく、例えば、半導体化合物からなるコアと、該コアと異なる半導体化合物からなるシェルとを有するコアシェル型構造を有していてもよい。
コアシェル型の量子ドットを用いる場合にシェルを構成する半導体としては、励起子がコアに閉じ込められるように、コアを形成する半導体化合物よりもバンドギャップの高い材料を用いることで、量子ドットの発光効率を高めることができる。
このようなバンドギャップの大小関係を有するコアシェル構造（コア／シェル）としては、例えば、ＣｄＳｅ／ＺｎＳ、ＣｄＳｅ／ＺｎＳｅ、ＣｄＳｅ／ＣｄＳ、ＣｄＴｅ／ＣｄＳ、ＩｎＰ／ＺｎＳ、Ｇａｐ／ＺｎＳ、Ｓｉ／ＺｎＳ、ＩｎＮ／ＧａＮ、ＩｎＰ／ＣｄＳＳｅ、ＩｎＰ／ＺｎＳｅＴｅ、ＩｎＧａＰ／ＺｎＳｅ、ＩｎＧａＰ／ＺｎＳ、Ｓｉ／ＡｌＰ、ＩｎＰ／ＺｎＳＴｅ、ＩｎＧａＰ／ＺｎＳＴｅ、ＩｎＧａＰ／ＺｎＳＳｅ等が挙げられる。
【００４５】
量子ドットのサイズは、所望の波長の光が得られるように、量子ドットを構成する材料によって適宜制御すればよい。量子ドットは粒径が小さくなるに従い、エネルギーバンドギャップが大きくなる。すなわち、結晶サイズが小さくなるにつれて、量子ドットの発光は青色側へ、つまり、高エネルギー側へとシフトする。そのため、量子ドットのサイズを変化させることにより、紫外領域、可視領域、赤外領域のスペクトルの波長全域にわたって、その発光波長を調節することができる。
一般的には、量子ドットの粒径（直径）は０．５〜２０ｎｍの範囲であることが好ましく、特に１〜１０ｎｍの範囲であることが好ましい。なお、量子ドットのサイズ分布が狭いほど、より鮮明な発光色を得ることができる。
【００４６】
また、量子ドットの形状は特に限定されず、例えば、球状、棒状、円盤状、その他の形状であってもよい。量子ドットの粒径は、粒子ドットが球状でない場合、同体積を有する真球状の値とすることができる。
【００４７】
量子ドットの粒径、形状、分散状態等の情報については、透過型電子顕微鏡（ＴＥＭ）により得ることができる。また、量子ドットの結晶構造、粒径については、Ｘ線結晶回折（ＸＲＤ）により得ることができる。さらには、紫外−可視（ＵＶ−Ｖｉｓ）吸収スペクトルによって、量子ドットの粒径、表面に関する情報を得ることもできる。
【００４８】
本発明の量子ドットシート２０によれば、色味の変化を抑制する量子ドット用バリアフィルムを用いているので、高発光効率及び高演色性の白色光源であるバックライトを実現する構成部材として有効に寄与することができる。
【００４９】
［バックライト］
本発明のバックライト３０は、図４及び図５に示すように、光源２１と、光源２１に隣接して配置された光学板２２と、光学板２２の光出射側に配置された量子ドットシート２０とを備える。
【００５０】
本発明のバックライト３０としては、一例として、図４に示すようなエッジライト型のバックライト、あるいは、図５に示すような直下型のバックライトを採用することができる。
【００５１】
図４のエッジライト型のバックライトに用いられる光学板２２は、光源２１で放出された一次光を導光するための光学部材であり、いわゆる導光板である。導光板は、例えば、少なくとも一つの面を光入射面とし、これと略直交する一方の面を光出射面とするように成形された略平板状の形状からなる。
【００５２】
導光板は、主としてポリメチルメタクリレート等の高透明な樹脂から選ばれるマトリックス樹脂からなる。導光板は、必要に応じてマトリックス樹脂と屈折率の異なる樹脂粒子が添加されていてもよい。導光板の各面は、一様な平面ではなく複雑な表面形状をしているものであってもよく、ドットパターン等が設けられていてもよい。
【００５３】
図５の直下型のバックライトに用いられる光学板２２は、光源２１のパターンを見えにくくするための光拡散性を有する光学部材（光拡散材）である。光拡散材としては、例えば、厚み１〜３ｍｍ程度の乳白色の樹脂板が挙げられる。
【００５４】
エッジライト型及び直下型のバックライトには、上述した光源２１、光学板２２及び量子ドットシート２０の他に、目的に応じて反射板２３、光拡散フィルム２４及びプリズムシート２５、さらに輝度上昇フィルム（ＢＥＦ）及び反射型偏光フィルム（ＤＢＥＦ）等を備えていてもよい。反射板２３は、光学板２２からの光の放出方向と反対側に配置される。光拡散フィルム２４及びプリズムシート２５は、光学板２２からの光の放出方向に配置される。反射板２３、光拡散フィルム２４及びプリズムシート２５を備える構成とすることで、正面輝度、視野角のバランス等に優れたバックライトとすることができる。
【００５５】
エッジライト型及び直下型のバックライトにおいて、光源２１は、一次光を放出する発光体であり、青に相当する波長の一次光を放出する発光体を用いることが好ましい。青に相当する波長の一次光は、ピーク波長が３８０ｎｍ〜４８０ｎｍの範囲であることが好ましく、ピーク波長が４３０〜４７０ｎｍであることがより好ましい。光源２１としては、バックライトを設置する装置が単純化及び小型化できるという観点から、ＬＥＤ光源であることが好ましく、青色単色のＬＥＤ光源であることがより好ましい。光源２１は、少なくとも１つであり、十分な一次光を放出するという観点から、複数個であることが好ましい。
なお、量子ドットシートの量子ドット含有層中に、第１量子ドット及び第２量子ドットの一方のみを含有する場合、青に相当する波長の一次光を放出する発光体からなる一次光源に加えて、補助光源を有することが好ましい。具体的には、量子ドット含有層中に第１量子ドットのみを含有する場合には、緑色に相当する波長の光を放出する発光体を補助光源として用いることが好ましい。また、量子ドット含有層中に第２量子ドットのみを含有する場合には、赤色に相当する波長の光を放出する発光体を補助光源として用いることが好ましい。
【００５６】
本発明のバックライト３０によれば、角度による色味の変化を抑制する量子ドット用バリアフィルムを備えた量子ドットシートを用いているので、高発光効率及び高演色性の白色光源として用いることができる。
［液晶表示装置］
本発明の液晶表示装置４０は、図６に示すように、バックライト３０と、液晶パネル３１とを備える。バックライト３０及び液晶パネル３１は、ホルダ３２に組み込まれて固定される。
【００５７】
液晶パネル３１は、偏光板（図示せず）及びカラーフィルター（図示せず）等を備える。液晶パネル３１は、特に限定されず、一般的に液晶表示装置の液晶パネルとして公知のものを用いることができる。例えば、液晶層の上下をガラス板で挟んだ一般的な構造を有する液晶パネル、具体的には、ＴＮ、ＳＴＮ、ＶＡ、ＩＰＳ及びＯＣＢ等の表示方式のものを用いることができる。
【００５８】
偏光板は、所望の偏光特性を備えるものであれば特に限定されず、一般的に液晶表示装置の偏光板として公知のものを用いることができる。具体的には、例えば、ポリビニルアルコールフィルムが延伸されてなり、ヨウ素を含有する偏光板が好適に用いられる。
【００５９】
カラーフィルターとしては、特に限定されず、例えば、一般的に液晶表示装置のカラーフィルターとして公知のものを用いることができる。カラーフィルターは、通常、赤色、緑色及び青色の各色の透明着色パターンから構成され、それら各透明着色パターンは、着色剤が溶解又は分散、好ましくは顔料微粒子が分散された樹脂組成物から構成される。
カラーフィルターの形成方法は、所定の色に着色したインキ組成物を調整して、着色パターン毎に印刷することによって形成する方法や、所定の色の着色剤を含有した塗料タイプの感光性樹脂組成物を用いて、フォトリソグラフィ法によって形成する方法が挙げられる。
液晶表示装置４０の表示画像は、バックライト３０から照射された白色光がカラーフィルターを透過することでカラー表示される。液晶表示装置４０は、量子ドットによるバックライトのスペクトルと適合するカラーフィルターを用いることで、明るさと効率に優れ、非常に鮮明な色を生成するディスプレイを実現することができる。
【００６０】
液晶パネル３１は、カラーフィルター上に任意の層が単層及び／又は複層形成された構成であってもよい。上記任意の層としては特に限定されず、例えば、タッチパネル用センサー層、ハードコート層、帯電防止層、低屈折率層、高屈折率層、防眩層、防汚層、反射防止層、高誘電体層、電磁波遮蔽層、接着剤層等が挙げられる。
【００６１】
本発明の液晶表示装置４０によれば、色味の変化を抑制する量子ドット用バリアフィルムを備えたバックライトを用いているので、高発光効率及び高演色性を実現することができる。
【実施例】
【００６２】
次に、本発明を実施例によりさらに具体的に説明するが、本発明はこれらの例により何ら限定されるものではない。
【００６３】
１．物性及び評価
実施例及び比較例で得られた量子ドット用バリアフィルムについて、以下の測定及び評価を行った。
【００６４】
１−１．量子ドット用バリアフィルムの透過率の測定
量子ドット用バリアフィルムのサンプルを用意し、当該サンプルの表面に対して垂直に入射する光の入射角を０度として、入射角を５度ずつ８０度まで変化させ、各入射角において赤に相当する波長の光の透過率ＴＲ、緑に相当する波長の光の透過率ＴＧ、青に相当する波長の光の透過率ＴＢを測定した。透過率の測定は、透過率測定装置（日本分光株式会社製、商品名：Ｖ６７０）を用い、測定波長は４４８ｎｍ、５２６ｎｍ、６４０ｎｍとした。結果を表１に示す。また、横軸を入射角とし、縦軸を透過率とした実施例１の結果を図７に示し、比較例１の結果を図８に示す。
【００６５】
１−２．最大変化Ｖｍａｘの算出
各入射角における赤、緑、青に相当する波長の光の透過率ＴＲ、ＴＧ、ＴＢのうち最大のものを最大透過率Ｔｍａｘとし、各入射角における赤、緑、青に相当する波長の光の透過率ＴＲ、ＴＧ、ＴＢのうち最小のものを最小透過率Ｔｍｉｎとし、該最大透過率Ｔｍａｘと該最小透過率Ｔｍｉｎとの差分である透過率差Ｄを算出した。結果を表２に示す。
算出した透過率差Ｄのうち最大である最大透過率差Ｄｍａｘと算出した透過率差Ｄのうち最小である最小透過率差Ｄｍｉｎとの差分である最大変化Ｖｍａｘを算出した。
【００６６】
１−３．変化率ΔＤの算出
変化率ΔＤの測定方法は、まず、上述したように、各入射角における透過率差Ｄのうち、隣接する２つの入射角の透過率差Ｄを選択する。ここで、０度に近い側の入射角での透過率差Ｄの値をＤ１とし、５度変化させた入射角での透過率差Ｄの値をＤ２とする。そして、選択した透過率差Ｄの値Ｄ１及びＤ２から、色度（ｙ）の変化率ΔＤとしてのＤ２−Ｄ１を算出した。
【００６７】
１−４．量子ドット用バリアフィルムの色度差
量子ドット用バリアフィルムのサンプルの表面に対して垂直に入射する光の入射角を０度として、入射角を５度ずつ８０度まで変化させ、ＣＩＥ １９３１ 標準色系のｘ値及びｙ値を測定し、各入射角のｘ値及びｙ値から入射角０度のｘ値及びｙ値を減じた色度差Δｘ及び色度差Δｙを算出した。ｘ値及びｙ値の測定は、透過率測定装置日本分光株式会社製、商品名：Ｖ６７０）を用い、測定波長は３８０−７８０ｎｍとした。
算出した色度差Δｘ及び色度差Δｙのそれぞれの標準偏差を算出した。結果を表３に示す。また、横軸を入射角とし、縦軸を色度差とした実施例１の結果を図９に示し、比較例１の結果を図１０に示す。
【００６８】
１−５．色味の角度依存性
実施例及び比較例の量子ドット用バリアフィルムを用いたバックライトを点灯し、様々な方向からバックライトの中心付近の色味を目視で評価した。角度による色味の変化が全く気にならないものを１点、角度による色味の変化が若干気になるが実用上問題ないレベルであるものを２点、角度による色味の変化が大きく実用上問題あるレベルであるものを３点とする評価基準で、２０人の被験者が評価を行い、平均点を算出した。平均点が１．５点未満のものを「ＡＡ」、平均点が１．５点以上２．０点未満のものを「Ａ」、平均点が２．０点以上２．５点未満のものを「Ｂ」、平均点が２．５点以上のものを「Ｃ」とした。結果を表４に示す。
【００６９】
２．量子ドット用バリアフィルムの作製
（実施例１）
膜厚１２μｍの二軸延伸ＰＥＴフィルム（屈折率１．６２）を使用し、これをプラズマ化学気相成長装置の送り出しロールに装着した。次いで、下記に示す条件で、上記の二軸延伸ポリエチレンテレフタレートフィルムのコロナ処理面に、ＰＶＤ法にて酸化ケイ素からなる膜厚２０ｎｍのバリア層を形成した。
（蒸着条件）
蒸着面；コロナ処理面
導入ガス；ヘキサメチルジシロキサン：酸素ガス：ヘリウム１．０：３．０：３．０（単位：ｓｌｍ）
真空チャンバー内の真空度；２〜６×１０−６ｍＢａｒ
蒸着チャンバー内の真空度；２〜５×１０−３ｍＢａｒ
冷却・電極ドラム供給電力；１０ｋＷ
ライン速度；１００ｍ／ｍｉｎ
【００７０】
次いで、下記処方の光学調整層形成用塗布液を塗布及び乾燥し、膜厚３００ｎｍ、屈折率１．５０の光学調整層を形成した。次いで、光学調整層上に、接着層としてのウレタン系樹脂を介して、膜厚５０μｍのＰＥＴフィルム（屈折率１．６０）である第２基板を設けた。
【００７１】
＜光学調整層形成用塗布液の調製＞
下記に示す組成に従って、組成（ａ）のＥＶＯＨ、イソプロピルアルコール、及びイオン交換水の混合溶媒にて溶解したＥＶＯＨ溶液に、予め調製した組成（ｂ）のエチルシリケート４０、イソプロピルアルコール、アセチルアセトンアルミニウム、イオン交換水からなる加水分解液を加えて攪拌し、さらに予め調製した組成（ｃ）のポリビニルアルコール水溶液、酢酸、イソプロピルアルコールおよびイオン交換水からなる混合液を加えて攪拌し、無色透明の光学調整層形成用塗布液を得た。
【００７２】
＜組成（ａ）＞
・ＥＶＯＨ（エチレン共重合率２９％）                  ０．１２２ｗｔ％
・イソプロピルアルコール                              ０．６５９ｗｔ％
・Ｈ２Ｏ                                              ０．４３９ｗｔ％
＜組成（ｂ）＞
・エチルシリケート４０（コルコート社製）              ９．１４６ｗｔ％
・イソプロピルアルコール                              ８．７８０ｗｔ％
・アルミニウムアセチルアセトン                        ０．０１８ｗｔ％
・Ｈ２Ｏ                                              １６．２９１ｗｔ％
＜組成（ｃ）＞
・ポリビニルアルコール                                １．２２０ｗｔ％
・イソプロピルアルコール                              １９．８９３ｗｔ％
・Ｈ２Ｏ                                              ４３．３２９ｗｔ％
・酢酸                                                ０．１０３ｗｔ％
【００７３】
（比較例１）
膜厚２５μｍの二軸延伸ＰＥＴフィルム（屈折率１．６２）を使用し、これをプラズマ化学気相成長装置の送り出しロールに装着した。次いで、実施例１と同じ条件で、上記の二軸延伸ポリエチレンテレフタレートフィルムのコロナ処理面に、ＰＶＤ法にて酸化ケイ素からなる膜厚２０ｎｍのバリア層を形成した。次いで、バリア層上に、接着層としてのウレタン系樹脂を介して、膜厚５０μｍのＰＥＴフィルム（屈折率１．６０）である第２基板を設けた。
【００７４】
【表１】
0006589463.tif 000002
【００７５】
【表２】
0006589463.tif 000003
【００７６】
実施例１では、例えば、０度の最大透過率Ｔｍａｘ及び最小透過率Ｔｍｉｎがそれぞれ８７．９５１８％及び８６．１１５２％であり、そこから算出される０度の透過率差Ｄは１．８３６６％である。かかる透過率差Ｄの算出を５〜８０度でそれぞれ行った。
表２より、実施例１における最大透過率差Ｄｍａｘは、入射角７０度のときにおける透過率差Ｄの２．２６５６％であった。実施例１における最小透過率差Ｄｍｉｎは、入射角１０度のときにおける透過率差Ｄの０．８７７３％であった。よって、実施例１における最大変化Ｖｍａｘは、入射角１０度における１．３８８３であり、条件（１）を満たす。
比較例１における最大透過率差Ｄｍａｘは、入射角７０度のときにおける透過率差Ｄの１１．０８７７％であった。比較例１における最小透過率差Ｄｍｉｎは、入射角４０度のときにおける透過率差Ｄの１．２３８９％であった。よって、比較例１における最大変化Ｖｍａｘは、入射角４０度における９．８４８８であり、条件（１）を満たさない。
【００７７】
実施例１における変化率ΔＤは、±１％以下であり、比較例１における変化率ΔＤと比して小さく、透過率の変化率が低いことを示している。
【００７８】
【表３】
0006589463.tif 000004
【００７９】
表３より、実施例１において、量子ドット用バリアフィルムのサンプルの表面に対して垂直に入射する光の入射角を０度として、入射角を５度ずつ８０度まで変化させた各入射角（全１７点）の色度差Δｘの標準偏差は１．１×１０−３であり、全１７点の色度差Δｙの標準偏差は０．７５×１０−３であるので条件（２）を満たす。
比較例１における全１７点の色度差Δｘの標準偏差は２．３×１０−３であり、全１７点の色度差Δｙの標準偏差は２．６×１０−３であるので条件（２）を満たさない。
【００８０】
【表４】
0006589463.tif 000005
【００８１】
表４より、実施例１のものは、色味の角度依存性を改善できるものであった。
【符号の説明】
【００８２】
１…第１基板
２…バリア層
３…光学調整層
４…接着層
５…第２基板
１０…量子ドット用バリアフィルム
１１…量子ドット含有層
２０…量子ドットシート
２１…光源
２２…光学板
２３…反射板
２４…光拡散フィルム
２５…プリズムシート
３０…バックライト
３１…液晶パネル
３２…ホルダ
４０…液晶表示装置
【図１】
0006589463.tif 000006
【図２】
0006589463.tif 000007
【図３】
0006589463.tif 000008
【図４】
0006589463.tif 000009
【図５】
0006589463.tif 000010
【図６】
0006589463.tif 000011
【図７】
0006589463.tif 000012
【図８】
0006589463.tif 000013
【図９】
0006589463.tif 000014
【図１０】
0006589463.tif 000015